(57)【特許請求の範囲】
【請求項１】
少なくとも１個のオプトエレクトロニクス半導体チップ（２）と、前記半導体チップ（２）が上に配置されている接続領域（５３）を有する接続キャリア（５）と、を備えている半導体部品（１）であって、
−  反射層（４）が前記接続キャリア（５）の上に形成されており、
−  範囲制限構造（３）が、前記接続キャリア（５）の上に形成されており、横方向において前記半導体チップ（２）の周囲の少なくとも一部分に延在しており、
−  前記反射層（４）の少なくとも一部分が、横方向において前記半導体チップの側面（２１）と前記範囲制限構造（３）との間に延在しており、
前記半導体チップ（２）が、垂直方向において前記範囲制限構造（３）よりも突き出しており、
前記接続領域（５３）が接続領域層（５３０）によって形成されており、前記範囲制限構造（３）が、前記接続領域層（５３０）のうち前記接続領域（５３）から隔てられている部分領域（５３１）によって形成されている、
半導体部品（１）。
【請求項２】
前記反射層が、前記半導体チップの少なくとも一部分に直接隣接している、
請求項１に記載の半導体部品。
【請求項３】
前記反射層が電気絶縁性として具体化されている、
請求項１または請求項２に記載の半導体部品。
【請求項４】
前記反射層が、前記半導体部品の平面視において、完全に前記範囲制限構造の内側に配置されている、
請求項１から請求項３のいずれかに記載の半導体部品。
【請求項５】
前記接続キャリアが、回路基板である、
請求項１から請求項４のいずれかに記載の半導体部品。
【請求項６】
少なくとも１個のオプトエレクトロニクス半導体チップ（２）と、前記半導体チップ（２）が上に配置されている接続領域（５３）を有する接続キャリア（５）と、を備えている半導体部品（１）であって、
−  反射層（４）が前記接続キャリア（５）の上に形成されており、
−  範囲制限構造（３）が、前記接続キャリア（５）の上に形成されており、横方向において前記半導体チップ（２）の周囲の少なくとも一部分に延在しており、
−  前記反射層（４）の少なくとも一部分が、横方向において前記半導体チップの側面（２１）と前記範囲制限構造（３）との間に延在しており、
前記半導体チップ（２）が、垂直方向において前記範囲制限構造（３）よりも突き出しており、
前記範囲制限構造（３）が、前記接続キャリア上の隆起部（３２）によって形成されており、
前記隆起部が、結合層（３５）によって前記接続キャリアに固定されている、
半導体部品。
【請求項７】
少なくとも１個のオプトエレクトロニクス半導体チップ（２）と、前記半導体チップ（２）が上に配置されている接続領域（５３）を有する接続キャリア（５）と、を備えている半導体部品（１）であって、
−  反射層（４）が前記接続キャリア（５）の上に形成されており、
−  範囲制限構造（３）が、前記接続キャリア（５）の上に形成されており、横方向において前記半導体チップ（２）の周囲の少なくとも一部分に延在しており、
−  前記反射層（４）の少なくとも一部分が、横方向において前記半導体チップの側面（２１）と前記範囲制限構造（３）との間に延在しており、
前記半導体チップ（２）が、垂直方向において前記範囲制限構造（３）よりも突き出しており、
前記範囲制限構造が、前記接続キャリアにおける凹部（３４）によって形成されている、
半導体部品。
【請求項８】
少なくとも１個のオプトエレクトロニクス半導体チップ（２）と、前記半導体チップ（２）が上に配置されている接続領域（５３）を有する接続キャリア（５）と、を備えている半導体部品（１）であって、
−  反射層（４）が前記接続キャリア（５）の上に形成されており、
−  範囲制限構造（３）が、前記接続キャリア（５）の上に形成されており、横方向において前記半導体チップ（２）の周囲の少なくとも一部分に延在しており、
−  前記反射層（４）の少なくとも一部分が、横方向において前記半導体チップの側面（２１）と前記範囲制限構造（３）との間に延在しており、
前記半導体チップ（２）が、垂直方向において前記範囲制限構造（３）よりも突き出しており、
前記範囲制限構造が前記接続キャリア上の領域（３３）によって形成されており、前記領域（３３）が、前記接続キャリアに面している面における、前記反射層に隣接している材料よりも、前記反射層の材料に対する低い濡れ性を有する、
半導体部品。
【請求項９】
半導体部品を製造する方法であって、
ａ）  接続領域（５３）を有する接続キャリア（５）を形成するステップと、
ｂ）  前記接続キャリアの上に範囲制限構造（３）を配置するステップと、
ｃ）  接続領域（５３）の上に半導体チップ（２）を配置するステップと、
ｄ）  反射層（４）を形成するステップであって、前記反射層（４）の少なくとも一部分が、前記半導体チップ（２）と前記範囲制限構造（３）との間に延在しており、前記半導体チップ（２）が垂直方向において前記範囲制限構造（３）よりも突き出している、ステップと、
前記反射層が形成された後に、前記範囲制限構造を除去するステップと、
を含んでいる、方法。
【請求項１０】
前記反射層がディスペンサによって形成される、
請求項９に記載の方法。
【請求項１１】
半導体部品を製造する方法であって、
ａ）  接続領域（５３）を有する接続キャリア（５）を形成するステップと、
ｂ）  前記接続キャリアの上に範囲制限構造（３）を配置するステップと、
ｃ）  接続領域（５３）の上に半導体チップ（２）を配置するステップと、
ｄ）  反射層（４）を形成するステップであって、前記反射層（４）の少なくとも一部分が、前記半導体チップ（２）と前記範囲制限構造（３）との間に延在しており、前記半導体チップ（２）が垂直方向において前記範囲制限構造（３）よりも突き出している、ステップと、
を含んでおり、
前記範囲制限構造が、局所的に濡れ性を小さくすることによって形成される、
方法。
【請求項１２】
請求項８に記載の半導体部品が製造される、
請求項１１に記載の方法。
【発明の詳細な説明】
【技術分野】
【０００１】
本出願は、半導体部品と、半導体部品の製造方法とに関する。
【背景技術】
【０００２】
放射放出半導体部品（例えば、放射を生成するルミネセンス（発光）ダイオードチップを備えた部品）の場合、例えば照明装置のハウジング（luminaire housing）において後方散乱する放射の一部分が部品内で吸収されることがあり、その結果として、放射生成の全体的な効率が低下する。
【０００３】
特に、平面状のキャリア上に半導体チップが直接実装されている部品の場合、キャリアによる吸収が、このような損失の大きな割合を占めることがある。
【発明の概要】
【発明が解決しようとする課題】
【０００４】
本発明の１つの目的は、吸収損失が減少した半導体部品を開示することである。さらに、本発明の目的は、このような半導体部品の製造方法であって、効率的な半導体部品を高い費用効率および高い信頼性で製造することのできる方法、を開示することである。
【課題を解決するための手段】
【０００５】
この目的は、独立請求項に記載されている半導体部品および方法によって達成される。従属請求項は、構造形態および発展形態に関する。
【０００６】
一実施形態によると、半導体部品は、少なくとも１個のオプトエレクトロニクス半導体チップと、半導体チップが上に配置されている接続領域を有する接続キャリアと、を備えている。接続キャリア上に反射層が形成されている。さらに、接続キャリア上に範囲制限構造（delimiting structure）が形成されており、横方向において半導体チップの周囲の少なくとも一部分に延在している。反射層は、少なくとも一部分が、横方向において半導体チップの側面と範囲制限構造との間に延在している。
【０００７】
横方向とは、本明細書においては、接続キャリアの主延在面に沿って延びる方向を意味するものと理解されたい。
【０００８】
反射層の横方向の範囲は、少なくとも部分的に、範囲制限構造によって制限されている。範囲制限構造は、製造時、反射層の材料が横方向に流れることを防止する目的で、または反射層の材料が横方向に少なくとも流れにくいように、設けられている。したがって範囲制限構造によって、あらかじめ正確に定義された領域において、反射層を接続キャリアに形成することができる。
【０００９】
範囲制限構造は、半導体部品の平面視において、半導体チップの好ましくは周囲全体に延在している。したがって、範囲制限構造は、独立した構造（self-contained structure）を備えていることができる。一例として、範囲制限構造は、半導体部品の平面視において、フレーム状に具体化することができる。
【００１０】
半導体チップは、接続キャリアとは反対側の面に、放射通過領域を有することが好ましい。放射通過領域の少なくとも一部分には、反射層が存在していないことが好ましい。特に、放射通過領域は、反射層の材料がまったく存在しないように具体化することができる。
【００１１】
半導体チップは、接続キャリア上に直接的に（すなわちパッケージングされずに）配置されていることが好ましく、さらには、接続キャリアに固定されていることが好ましい。
【００１２】
したがって、本半導体部品は、垂直方向に（すなわち接続キャリアの主延在面に垂直な方向に）特にコンパクトに具体化することができる。
【００１３】
接続キャリアは、平面状に具体化されていることが好ましい。さらに、半導体チップは、接続キャリア上に平面状に、好ましくは直接的に実装されていることが好ましい。すなわち、反射体のように成形された空洞（中に半導体チップが配置される）が、接続キャリアには存在しない。
【００１４】
好ましい一構造形態においては、反射層は、半導体チップの側面を少なくとも部分的に覆っている。したがって、放射（例えば半導体チップにおいて生成される放射のうち横方向に放出される部分、または後方に反射した後に再び半導体チップに入射する部分）が、半導体チップから横方向に出ることを、反射層によって防止することが可能である。したがって、放射通過領域を通じて放出される全体的な放射出力（radiation power）が増大する。
【００１５】
さらなる好ましい構造形態においては、反射層は、半導体チップの少なくとも一部分に直接隣接している。特に、反射層は、製造時に半導体チップの側面全体に隣接するように形成することができる。したがって、反射層の側面は、その形状に関して、オプトエレクトロニクス半導体チップの側面に従う。
【００１６】
さらなる好ましい構造形態においては、反射層は、電気絶縁性として具体化されている。したがって、電気的短絡の危険性が減少する。
【００１７】
さらに、反射層は、拡散反射性として具体化されていることが好ましい。反射層は、例えば、ポリマー材料を含んでいることができ、オプトエレクトロニクス半導体チップにおいて生成される放射、または受信される放射に対して、反射性であるように具体化することができる。一例として、反射率を高める粒子を反射層に含めることができる。
【００１８】
さらなる好ましい構造形態においては、反射層は、半導体部品の平面視において、その全体が範囲制限構造の内側に配置されている。したがって、反射層の横方向の範囲は、範囲制限構造によって決まる。したがって、範囲制限構造は、製造時に反射層の材料が横方向に流れることを防止する、または反射層の材料が横方向に少なくとも流れにくいようにする。
【００１９】
さらなる好ましい構造形態においては、半導体チップは、垂直方向において範囲制限構造よりも突き出している。したがって、本半導体部品は、特に小さい厚さを特徴とすることができる。
【００２０】
さらなる好ましい構造形態においては、接続領域は、接続領域層によって形成されている。接続領域層は、導電性として具体化されていることが好ましい。
【００２１】
接続領域層には、一例として、金属または金属合金を含んだ層が適している。
【００２２】
構造形態の１つのバリエーションにおいては、範囲制限構造は、接続領域層のうち接続領域から隔てられている部分領域によって形成されている。したがって、製造時、接続領域と、範囲制限構造の少なくとも一部分とを、共通の層から形成することができる。
【００２３】
構造形態のさらなるバリエーションにおいては、範囲制限構造は、接続キャリア上の隆起部によって形成されている。この隆起部は、接続キャリア上に直接形成することができる。この変形形態として、範囲制限構造（特に隆起部）をあらかじめ作製しておき、結合層によって接続キャリアに固定することができる。
【００２４】
構造形態のさらなるバリエーションにおいては、範囲制限構造は、接続キャリアにおける凹部によって形成されている。凹部と反射層は、本半導体部品の製造時に反射層の材料が凹部の中に浸入することが、反射層の材料の表面張力によって妨げられる、好ましくは少なくとも大幅に阻止されるように、互いに調整されていることが好ましい。
【００２５】
さらなる構造形態においては、範囲制限構造は、接続キャリア上の領域によって形成されており、この領域は、反射層に面している接続キャリアの面における、反射層に隣接している材料よりも、反射層の材料に対する低い濡れ性を有する。低い濡れ性を有する、接続キャリア上の領域は、接続キャリア自体の表面によって、または接続キャリア上に形成される層によって、形成することができる。
【００２６】
低減した濡れ性を有する、接続キャリア上の領域は、接続領域に直接隣接していることができる。さらに、接続領域と、低い濡れ性を有する領域は、同じ厚さを有することができ、したがって、接続領域と、低い濡れ性を有する領域は、全体として平坦な領域を形成している。言い換えれば、範囲制限構造と、低い濡れ性を有する領域は、垂直方向において互いに同じ高さとすることができる。
【００２７】
範囲制限構造は、複数のオプトエレクトロニクス半導体チップの周囲に延在していることもできる。さらに、範囲制限構造の内側に、オプトエレクトロニクス半導体チップのみならず、さらなる電子部品（放射を生成する、または放射を受信する目的では設けられていない）を配置することも可能である。さらなる電子部品は、一例として、静電放電（ＥＳＤ）に対して保護する半導体チップとして、設けることができる。
【００２８】
このような半導体チップは、反射層によって完全に覆うことができ、これにより、さらなる半導体チップにおいて光が吸収される危険性が最大限に減少する。
【００２９】
一実施形態による、半導体部品の製造方法においては、接続領域を有する接続キャリアを形成する。接続キャリアの上に、範囲制限構造を配置する。接続領域の上に、半導体チップを配置する。反射層を形成し、反射層は、少なくとも一部分が、半導体チップと範囲制限構造との間の領域に延在するする。
【００３０】
この製造方法は、必ずしも上に列挙した順序で行う必要はない。一例として、接続領域と範囲制限構造を、共通の製造ステップにおいて共通の接続領域層から形成することができる。
【００３１】
さらには、接続領域の上に半導体チップを配置した後に、接続キャリア上に範囲制限構造を配置することも考えられる。
【００３２】
範囲制限構造は、例えば、ディスペンサによって、スタンピングによって、印刷（例えばスクリーン印刷）によって、成形法によって、またはリソグラフィパターニングによって、接続キャリア上に形成することができる。
【００３３】
これに代えて、またはこれに加えて、範囲制限構造は、局所的に濡れ性を小さくすることによって形成することができる。これは、例えば、プラズマ処理によって、またはコーティングによって行うことができる。このようなコーティングは、特に低い濡れ性を有する材料、例えばフッ素化ポリマー材料（例：ポリテトラフルオロエチレン（ＰＴＦＥ））を含んでいることが好ましい。
【００３４】
範囲制限構造を半導体部品内に残す形態に代えて、反射層を形成した後に範囲制限構造を除去することもできる。一例として、範囲制限構造を、反射層を形成するための（特に、再利用可能な）あらかじめ作製される構造として、一時的に配置することができる。あらかじめ作製される構造に代えて、範囲制限構造を接続キャリア上に形成し、その後に除去することができる。
【００３５】
好ましい一構造形態においては、反射層をディスペンサによって形成する。このような方法は、特に、ポリマー材料を正確に計量して高い費用効率で塗布する場合に適している。
【００３６】
上述した方法は、前述した半導体部品を製造するのに特に適している。したがって、本方法に関して記載されている特徴は、半導体部品にもあてはまり、逆も同様である。
【００３７】
以下では、例示的な実施形態について、図面を参照しながら説明する。さらなる特徴、構造形態、および有用性は、以下の説明から理解されるであろう。
【図面の簡単な説明】
【００３８】
【図１】半導体部品の例示的な実施形態を概略断面図として示している。
【図２】半導体部品の例示的な実施形態を概略断面図として示している。
【図３】半導体部品の例示的な実施形態を概略断面図として示している。
【図４】半導体部品の例示的な実施形態を概略断面図として示している。
【図５】半導体部品の例示的な実施形態を概略断面図として示している。
【図６】半導体部品の例示的な実施形態を概略断面図として示している。
【図７】半導体部品の例示的な実施形態を概略断面図として示している。
【図８Ａ】本方法の例示的な実施形態を中間ステップに基づいて概略断面図として示している。
【図８Ｂ】本方法の例示的な実施形態を中間ステップに基づいて概略断面図として示している。
【図８Ｃ】本方法の例示的な実施形態を中間ステップに基づいて概略断面図として示している。
【発明を実施するための形態】
【００３９】
図面において、同じ要素、同じタイプの要素、または同じ機能の要素には、それぞれ同じ参照数字を付してある。
【００４０】
図面と、図面に示した要素の互いのサイズの関係は、正しい縮尺ではないものとみなされたい。むしろ、便宜上、または深く理解できるようにする目的で、個々の要素（特に層の厚さ）を、誇張した大きさで示してある。
【００４１】
図１は、本半導体部品の第１の例示的な実施形態を断面図として概略的に示している。この半導体部品１は、接続キャリア５の接続領域５３の上に配置されている半導体チップ２を備えている。半導体チップは、結合層６によって接続領域に固定されている。したがって、半導体チップは、平面状の配置構造において、パッケージングされずに、平面状の接続キャリアに固定されている。
【００４２】
半導体チップ２は、ルミネセンスダイオード半導体チップとして具体化されており、半導体チップの活性領域２３は、放射を生成する目的で設けられている。しかしながら、この変形形態として、放射を受信する目的で設けられたオプトエレクトロニクス半導体チップを採用することもできる。半導体チップ２の横方向の境界は、側面２１によって形成されている。
【００４３】
接続キャリア５は、垂直方向には、半導体チップの側の第１の主面５１と、半導体チップ２とは反対側の第２の主面５２との間に延在している。接続領域層５３０は、第１の主面５１の上に形成されており、半導体チップ２の領域において接続領域５３を形成している。接続領域層５３０のうち接続領域５３から隔てられている部分領域５３１は、範囲制限構造３を形成している。したがって、製造時、範囲制限構造と接続領域とを共通の層から形成することができる。
【００４４】
接続領域層５３０には、特に、導電性材料（例えば金属または金属合金）が適している。
【００４５】
反射層４は、接続キャリア５の上に形成されており、横方向には半導体チップ２の側面２１から範囲制限構造３まで延在している。したがって、範囲制限構造３は、横方向において反射層４の範囲を制限している。
【００４６】
側面２１を覆っている反射層４は、本半導体部品の動作時に活性領域２３において生成される放射が側面２１を通じて半導体チップ２から放出されることを防止するために使用されている。これにより、半導体チップ２の放射通過領域２０（接続キャリア５とは反対側の面に形成されている）を通じて放出される全体的な放射出力が増大する。
【００４７】
さらに、反射層４は、半導体部品１からすでに放出された放射が、後方散乱した後に接続キャリア５に入射することと、その少なくとも一部が接続キャリア５に吸収されることを防止する目的で使用することができる。したがって、全体として利用できる放射出力が、さらに増大する。
【００４８】
したがって、反射層４は、放射が接続キャリア５に入射することを防止する。結果として、接続キャリアを、その光学特性を考慮せずに選択する、または具体化することができる。接続キャリアとしては、一例として、回路基板（例えばプリント基板（ＰＣＢ））が適している。回路基板は、高剛性または可撓性として具体化することができる。熱伝導率を高める目的で、回路基板に金属コアを設けることができる。
【００４９】
たとえ半導体チップ２が接続キャリア５の上に直接的に（すなわちパッケージングされておらず、半導体チップ２を囲む空洞なしに）配置されている場合にも、後方散乱した放射が接続キャリア５において吸収される危険性が、反射層４によって最小になる。
【００５０】
反射層４の横方向の範囲は、製造時に反射層の材料を塗布する前に、範囲制限構造３によって正確に定義することができる。
【００５１】
放射通過領域２０には反射層４が存在していないことが好ましい。したがって、放射通過領域２０に入射する放射は、反射層４によって妨げられることなく半導体チップ２から放出される。しかしながら、図示した実施形態の変形形態として、反射層４のうち、側面２１の近傍の、製造によって決まる部分領域に、反射層の材料が存在していてもよい。範囲制限構造は、半導体部品１の平面視において、半導体チップ２の周囲にフレーム状に配置されていることが好ましい。範囲制限構造は、半導体チップの周囲全体にわたり延在していることが好ましい。これによって、横方向における反射層４の範囲が、全周にわたり簡単な方法で制限される。
【００５２】
反射層４は、拡散反射性として具体化されていることが好ましい。一例として、反射層４は、ポリマー材料（例えば、シリコーン、エポキシド、あるいはシリコーンまたはエポキシドからなる混合物）を含んでいることができる。反射率を高める目的で、ポリマー材料に二酸化チタン粒子を含めることができる。これに代えて、またはこれに加えて、酸化アルミニウム粒子または酸化ジルコニウム粒子を採用することもできる。反射層の反射率は、粒子の濃度に応じて、８５％以上、好ましくは９０％以上（例えば９５％）とすることができる。
【００５３】
さらに、反射層４は、電気絶縁性として具体化されている。これにより、金属の反射層と比較して、半導体チップ２が側面２１の領域において反射層４によって短絡する危険性が減少する。
【００５４】
反射層は、半導体部品１の平面視において、接続領域５３を部分的に覆っている。特に、反射層４は、接続領域のうち半導体チップ２よりも横方向に突き出している部分において、接続領域に直接隣接している。したがって、接続領域による放射の吸収が、簡単な方法で回避される。
【００５５】
半導体チップ２は、垂直方向において範囲制限構造３よりも突き出している。結果として、半導体部品１の厚さは、実質的に接続キャリア５の厚さと半導体チップ２の厚さとによって決まり、したがって、半導体部品１を特にコンパクトに製造することができる。
【００５６】
半導体チップ２、特に、活性領域２３は、ＩＩＩ−Ｖ族化合物半導体材料を含んでいることが好ましい。
【００５７】
ＩＩＩ−Ｖ族化合物半導体材料は、紫外スペクトル領域（ＡｌｘＩｎｙＧａ１−ｘ−ｙＮ）から、可視スペクトル領域（特に青色〜緑色の放射の場合にはＡｌｘＩｎｙＧａ１−ｘ−ｙＮ、特に黄色〜赤色の放射の場合にはＡｌｘＩｎｙＧａ１−ｘ−ｙＰ）、さらに赤外スペクトル領域（ＡｌｘＩｎｙＧａ１−ｘ−ｙＡｓ）までの放射を生成するのに特に適している。いずれの場合も、０≦ｘ≦１、０≦ｙ≦１、ｘ＋ｙ≦１が成り立ち、特に、ｘ≠１、ｙ≠１、ｘ≠０、ｙ≠０の少なくとも１つが成り立つ。特に上に挙げた材料系のＩＩＩ−Ｖ族半導体材料を使用する場合、さらに、放射の生成時に高い内部量子効率を得ることができる。
【００５８】
図２は、半導体部品１の第２の例示的な実施形態を断面図として概略的に示しており、この実施形態は、図１に関連して説明した第１の例示的な実施形態と実質的に同一である。第１の例示的な実施形態と異なる点として、範囲制限構造３が多層として具体化されている。範囲制限構造３のうち接続キャリア５の側の層は、第１の例示的な実施形態と同様に接続領域層５３０によって形成されている。範囲制限構造３は、この接続領域層５３０の上に、範囲制限層３１（delimiting layer）を有する。範囲制限構造３の厚さは、接続領域層５３０の厚さとはほぼ無関係に、範囲制限層３１の厚さによって設定することができる。したがって、範囲制限構造３の厚さを大きくする場合、接続領域層５３０を厚くする必要がない。したがって、材料の必要量を低減することができる。
【００５９】
半導体部品１の製造時に反射層４の材料が範囲制限構造３を超えて流れる危険性は、範囲制限構造３が厚いほど小さい。範囲制限層３１は、例えば、電解法で補強することによって（electrolytic reinforcement）具体化することができる。
【００６０】
図３は、第３の例示的な実施形態を断面図として概略的に示しており、この実施形態は、図１に関連して説明した第１の例示的な実施形態と実質的に同一である。第１の例示的な実施形態と異なる点として、範囲制限構造３が隆起部３２によって形成されている。したがって、この場合、接続領域５３とはまったく無関係に範囲制限構造３を具体化することができる。特に、接続領域５３には適さない、電気絶縁性である材料を、範囲制限構造に採用することもできる。
【００６１】
隆起部には、一例として、プラスチック（例：シリコーン）、エポキシド、またはレジストが適している。
【００６２】
このような範囲制限構造３は、例えば、ディスペンサによって、スタンピングによって、成形法（例：射出成形法またはトランスファ成形法）によって、または印刷によって、接続キャリア５に形成することができる。
【００６３】
図４は、半導体部品１の第４の例示的な実施形態を示しており、この実施形態は、図３に関連して説明した第３の例示的な実施形態と実質的に同一である。第３の例示的な実施形態と異なる点として、範囲制限構造３が、あらかじめ作製された後に接続キャリア５に固定される隆起部３２によって形成されている。この固定は、隆起部３２と接続キャリアの第１の主面５１との間に形成されている結合層３５（例えば接着層）によって行われる。
【００６４】
この場合、範囲制限構造の材料を、幅広い範囲の材料から選択することができる。一例として、金属（例えばスタンピングされた金属板の形として）、セラミック、またはプラスチックを採用することができる。
【００６５】
図５は、本半導体部品の第５の例示的な実施形態を断面図として概略的に示しており、この実施形態は、図３に関連して説明した第３の例示的な実施形態と実質的に同一である。
【００６６】
第３の例示的な実施形態と異なる点として、範囲制限構造３が、接続キャリア５の上の領域３３に形成されたコーティングによって形成されている。このコーティングは、反射層４を形成するときに、領域３３が反射層４の材料によって濡れないように、または少なくとも、このようなコーティングが施されない接続キャリアの露出した主面と比較して、わずかに濡れるのみであるように、形成されている。
【００６７】
したがって、領域３３は、接続キャリアのコーティングによって形成されている。このコーティングは、例えば、接続キャリアの第１の主面の濡れ性を低下させるプライマー材料を含んでいることができる。低い濡れ性を有する材料としては、一例として、フッ素化ポリマー材料（例：ＰＴＦＥ）が適している。
【００６８】
コーティングの層厚は、場合によっては、さらに小さい厚さ（例えば２０ｎｍ〜２００ｎｍの範囲内（両端値を含む））で十分である。しかしながら、場合によっては、１μｍ以上の層厚が好ましい。
【００６９】
したがって、この例示的な実施形態においては、反射層を形成するとき、反射層４の横方向の範囲が、主として、異なる濡れ性に基づいて制御される。このようなコーティングは、他の例示的な実施形態に関連して説明した範囲制限構造に加える形で採用することもできる。一例として、範囲制限構造を、濡れ性を低下させるコーティングを備えた隆起部とすることができる。
【００７０】
図示した例示的な実施形態の変形形態として、領域３３を、接続キャリア５の第１の主面５１に直接形成することもできる。一例として、反射層４の材料に対する濡れ性が低下するように、第１の主面５１を、領域３３におけるプラズマ処理によって局所的に修正することができる。
【００７１】
図６は、半導体部品の第６の例示的な実施形態を示しており、この実施形態は、図５に関連して説明した第５の例示的な実施形態と実質的に同一である。第５の例示的な実施形態と異なる点として、範囲制限構造３を形成している領域３３が、接続領域５３に直接隣接している。したがって、接続領域５３を有する接続キャリア５を、領域３３におけるコーティングによって、同じ高さにすることができる。
【００７２】
接続領域５３と、領域３３におけるコーティングとが、垂直方向において互いに同じ高さであり、したがって平坦な表面が生じている。異なる濡れ特性（すなわち領域３３における低い濡れ性）の効果として、製造時、横方向における反射層４の範囲が範囲制限構造３によって制限される。
【００７３】
図７は、第７の例示的な実施形態を示しており、この実施形態は、図３に関連して説明した第３の例示的な実施形態と実質的に同一である。第３の例示的な実施形態と異なる点として、範囲制限構造３が隆起部によってではなく、凹部３４によって形成されている。凹部の大きさは、反射層４の材料が横方向に凹部３４を超えて流れないように、反射層４の材料に合わせて（特に、反射層４の材料の表面張力に基づいて）、設定される。
【００７４】
凹部３４は、例えば、機械的に（例：スクライビングまたはソーイングによって）、またはコヒーレント放射によって、形成することができる。これに代えて、化学的方法（例えば湿式化学法または乾式化学法）を採用することもできる。
【００７５】
したがって、第３の例示的な実施形態とは異なり、放射通過領域２０の方向にキャリアの第１の主面５１よりも突き出す隆起部を使用せずに、範囲制限構造３を形成することができる。上述した例示的な実施形態それぞれにおいては、範囲制限構造３によって囲まれている１個の半導体チップ２のみを示してあるが、これは図を簡潔にすることを目的としているにすぎない。しかしながら、この変形形態として、範囲制限構造の内側に複数の半導体チップを配置することもできる。これらの半導体チップは、放射を生成または放射を受信する目的で設けられているオプトエレクトロニクス半導体チップとする、あるいは、電子部品とすることができる。電子部品は、放射の吸収を回避する目的で、接続キャリア５とは反対側の電子部品の表面も反射層によって覆うことができるように、反射層４の中に完全に埋め込むことができる。
【００７６】
電子部品は、例えば、オプトエレクトロニクス半導体チップ２のためのＥＳＤ保護ダイオードとして具体化することができる。
【００７７】
図８Ａ〜図８Ｃは、半導体部品の製造方法について、中間ステップに基づいて概略的に示している。ここでは、単なる一例として、第２の例示的な実施形態に従って実施される半導体部品（図２）の製造方法を示してある。
【００７８】
接続キャリア５を形成し、接続キャリア５の上に接続領域層５３０を形成する。接続領域層５３０を、互いに隔てられた２つの部分領域に分割し、一方の部分領域が接続領域５３を形成し、さらなる部分領域５３１（接続領域５３の周囲に延在している）は、範囲制限構造を形成する目的で設けられる（図８Ａ）。
【００７９】
図８Ｂに示したように、部分領域５３１に範囲制限層３１を形成する。このステップは、例えば、部分領域５３１を電解法で補強することによって行うことができる。これに代えて、またはこれに加えて、蒸着またはスパッタリングによって範囲制限層３１を堆積させることができる。
【００８０】
放射を生成する目的で設けられた活性領域２３を有する半導体チップ２を、結合層６（例えば、はんだ、または導電性接着剤）によって、接続領域５３に固定する。オプトエレクトロニクス半導体チップ２を固定した後、図８Ｃに示したように、反射層４を、半導体チップ２の側面２１から横方向に範囲制限構造３の方に延在するように形成することが可能である。範囲制限構造３を使用することで、製造時に反射層４が横方向に流れることを、簡単かつ高い信頼性で防止することができる。したがって、反射層の材料の量が事前に定義される場合、横方向における反射層の範囲と、反射層の厚さとが、いずれも範囲制限構造３によって決まる。
【００８１】
したがって、反射層４を、特に簡単かつ再現可能に形成することができる。反射層は、一例として、ディスペンサによって形成することができる。
【００８２】
説明した例示的な実施形態の変形形態として、反射層４を形成した後、範囲制限構造３を除去することもできる。一例として、範囲制限構造３は、接続キャリア５の上に一時的に配置される、あらかじめ作製される構造として具体化することができる。このような範囲制限構造は、例えば、スクリーン印刷法のための構造として具体化することができ、製造時、複数の半導体部品において再利用することができる。これに代えて、除去するとき、一時的な範囲制限構造３を、例えば化学的に（例：エッチングによって、または溶剤によって）破壊することができる。
【００８３】
ここまで、本発明について例示的な実施形態に基づいて説明してきたが、本発明はこれらの実施形態に限定されない。本発明は、任意の新規の特徴および特徴の任意の組合せを包含しており、特に、請求項における特徴の任意の組合せを含んでいる。これらの特徴または特徴の組合せは、それ自体が請求項あるいは例示的な実施形態に明示的に記載されていない場合であっても、本発明に含まれる。
【００８４】
本特許出願は、独国特許出願第１０２０１００３１９４５．７号の優先権を主張し、この文書の開示内容は参照によって本出願に組み込まれている。
【図１】
0005628425.tif 000002
【図２】
0005628425.tif 000003
【図３】
0005628425.tif 000004
【図４】
0005628425.tif 000005
【図５】
0005628425.tif 000006
【図６】
0005628425.tif 000007
【図７】
0005628425.tif 000008
【図８Ａ】
0005628425.tif 000009
【図８Ｂ】
0005628425.tif 000010
【図８Ｃ】
0005628425.tif 000011